(57)【要約】  本発明は、少なくとも１つのセパレータを含有する二次電池であって、前記セパレータは少なくとも１種のフッ化ポリマー［ポリマー（Ｆ）］を含有し、前記ポリマー（Ｆ）はフッ化ビニリデン（ＶＤＦ）と、ヘキサフルオロプロピレン（ＨＦＰ）と、下記式（Ｉ）2014520377.tif 000014（式中、−  Ｒ１、Ｒ２、Ｒ３は互いに同じ又は異なり、独立に水素原子及びＣ１〜Ｃ３の炭化水素基から選択され、−  ＲＯＨは少なくとも１つのヒドロキシル基を有するＣ１〜Ｃ５の炭化水素基である）で示される少なくとも１種の（メタ）アクリルモノマー（ＭＡ）とに由来する繰り返し単位を含有する二次電池に関する。
2014520377.tif 000002
【特許請求の範囲】
【請求項１】
少なくとも１つのセパレータを含有し、前記セパレータは少なくとも１種のフッ化ポリマー［ポリマー（Ｆ）］を含有し、前記ポリマー（Ｆ）はフッ化ビニリデン（ＶＤＦ）と、ヘキサフルオロプロピレン（ＨＦＰ）と、下記式（Ｉ）
2014520377.tif 000012
（式中、
−  Ｒ１、Ｒ２、Ｒ３は互いに同じ又は異なり、独立に水素原子及びＣ１〜Ｃ３の炭化水素基から選択され、
−  ＲＯＨは少なくとも１つのヒドロキシル基を有するＣ１〜Ｃ５の炭化水素基である）で示される少なくとも１種の（メタ）アクリルモノマー（ＭＡ）と
に由来する繰り返し単位を含有する二次電池であって、前記ポリマー（Ｆ）は、０．５〜１０ｍｏｌ％、好ましくは１〜５ｍｏｌ％、より好ましくは１．５〜３．５ｍｏｌ％のヘキサフルオロプロピレン（ＨＦＰ）由来の繰り返し単位を含有する、二次電池。
【請求項２】
前記ポリマー（Ｆ）が、０．１〜５ｍｏｌ％の式（Ｉ）で示される少なくとも１種の（メタ）アクリルモノマー（ＭＡ）由来の繰り返し単位を含有する、請求項１に記載の二次電池。
【請求項３】
前記（メタ）アクリルモノマー（ＭＡ)が、下記式（ＩＩ)
2014520377.tif 000013
（式中、
−  Ｒ’１、Ｒ’２、及びＲ’３は水素原子であり、
−  Ｒ’ＯＨは少なくとも１つのヒドロキシル基を有するＣ１〜Ｃ５の炭化水素基である）
を満たす、請求項１又は２に記載の二次電池。
【請求項４】
前記（メタ）アクリルモノマー（ＭＡ)がヒドロキシエチルアクリレート（ＨＥＡ）である、請求項３に記載の二次電池。
【請求項５】
前記ポリマー（Ｆ）が、
−  １．５〜３．５ｍｏｌ％のヘキサフルオロプロピレン（ＨＦＰ）由来の繰り返し単位と、
−  ０．５〜１．５ｍｏｌ％のヒドロキシエチルアクリレート（ＨＥＡ）由来の繰り返し単位と、
からなるフッ化ポリマー［ポリマー（Ｆ３）］であって、
フッ化ビニリデン（ＶＤＦ）由来の繰り返し単位が、繰り返し単位合計１００ｍｏｌ％の補完成分である、請求項４に記載の二次電池。
【請求項６】
前記セパレータが多孔質セパレータである、請求項１〜５のいずれか１項に記載の二次電池。
【請求項７】
前記多孔質セパレータが微孔性平膜又は不織布である、請求項６に記載の二次電池。
【請求項８】
前記セパレータが高密度セパレータである、請求項１〜５のいずれか１項に記載の二次電池。
【請求項９】
前記高密度セパレータが、少なくとも１種のポリマー（Ｆ）が電荷移動媒体で膨潤したポリマー電解質である、請求項８に記載の二次電池。
【請求項１０】
前記電池がアルカリ二次電池又はアルカリ土類二次電池である、請求項１〜９のいずれか１項に記載の二次電池。
【請求項１１】
前記電池がリチウムイオン二次電池である、請求項１〜１０のいずれか１項に記載の二次電池。
【発明の詳細な説明】
【技術分野】
【０００１】
本出願は、２０１１年６月２３日に出願された欧州特許出願第１１３０５７９９．６号に基づく優先権を主張するものであり、この出願の全体は、あらゆる目的のため、参照により本出願に組み込まれる。
【０００２】
本発明は、フッ化ビニリデンポリマーセパレータを含有する二次電池に関する。より詳しくは、本発明はフッ化ビニリデンポリマーセパレータを含有するリチウムイオン二次電池に関する。
【背景技術】
【０００３】
携帯電話、携帯情報端末（ＰＤＡ’ｓ）、ラップトップコンピューター、及び他の無線電子機器などの、携帯用電子機器や電子通信機器の利用の広がりのため、電池産業は充電式二次電池に関してここ数年で大きな成長を遂げている。
【０００４】
特に、リチウムイオン電池市場における持続的な成長によって、電池用セパレータの需要が高まった。長年にわたり、様々な種類のセパレータが電池に使用されてきている。これらの主な機能は、電気化学セルの正極と負極との間のイオン輸送を可能にしつつも電気的な接触を防ぐことである。
【０００５】
電池用セパレータの材料は不活性であり、電気エネルギーの貯蔵や出力に影響を与えるものではないが、その物理的特性は電池の性能及び安全性に大きく影響する。
【０００６】
二次電池用に最も一般的に用いられているセパレータは、微孔性ポリマーフィルム若しくは不織布からなる多孔質セパレータ、又は高分子電解質からなる高密度セパレータである。
【０００７】
二次電池用の微孔性セパレータは、一般的にポリオレフィン（例えばポリエチレン、ポリプロピレン、及びこれらの積層体）及びポリフッ化ビニリデン（ＰＶＤＦ）からなるポリマーフィルムから製造される。
【０００８】
不織布に一般的に用いられる材料としては、特に、ポリエチレン、ポリプロピレン、ポリアミド、ポリ塩化ビニル、ポリテトラフルオロエチレン、及びポリフッ化ビニリデン（ＰＶＤＦ）などのポリオレフィンが挙げられる。
【０００９】
二次電池での使用に特に好適なポリマー電解質の中でも、ポリマーマトリックスが液体電解質で膨潤している電解質が提案されている。
【００１０】
例えば米国特許出願公開第２００２／０１９７５３６号明細書（ＳＡＭＳＵＮＧ  ＳＤＩ  ＣＯ．  ＬＴＤ．２００２年１２月２６日）には、フッ化ビニリデン−ヘキサフルオロプロピレン共重合体、又は、これに加えてアクリル酸及びマレイン酸のモノアルキルエステルからなる群から選択される少なくとも１種の化合物の繰り返し単位を更に有する共重合体を含有する、リチウム電池に用いるためのポリマー電解質が開示されている。
【００１１】
しかし、性能と安全性に対する大きな要求を満たす二次電池の需要が高まっていることから、二次電池を、内部短絡、過剰放電、過充電、振動、衝撃、温度変化などの典型的な酷使条件に対して耐久性のある設計及び構造にする必要がある。
【００１２】
電池温度の異常な上昇は、電気的誤用（例えば過充電又は短絡）又は機械的負荷（例えば釘刺し又は圧壊）によって生ずる内部加熱のために起こり得、外的な加熱によっても起こり得る。
【００１３】
約１３０℃より高い温度でのセパレータの機械的完全性が高いほど、セパレータによってもたらされる安全域が広くなる。もしセパレータが機械的完全性を失うと、電極は直接接触し、化学的に反応して熱暴走を起こすであろう。セパレータの高温溶着性は、過充電しすぎた際や高温に長時間晒された際に電池を安全に保つための非常に重要な特性である。
【００１４】
したがって当該技術分野では、二次電池の製造に好適な良好なイオン伝導率の値を維持しつつも優れた熱安定性を有するセパレータの需要が存在する。
【発明の概要】
【課題を解決するための手段】
【００１５】
したがって、本発明の目的は、少なくとも１つのセパレータを含有し、前記セパレータは少なくとも１種のフッ化ポリマー［ポリマー（Ｆ）］を含有し、前記ポリマー（Ｆ）はフッ化ビニリデン（ＶＤＦ）と、ヘキサフルオロプロピレン（ＨＦＰ）と、下記式（Ｉ）
2014520377.tif 000003
（式中、
−  Ｒ１、Ｒ２、Ｒ３は互いに同じ又は異なり、独立に水素原子及びＣ１〜Ｃ３の炭化水素基から選択され、
−  ＲＯＨは少なくとも１つのヒドロキシル基を有するＣ１〜Ｃ５の炭化水素基である）の少なくとも１種の（メタ）アクリルモノマー（ＭＡ）と
に由来する繰り返し単位を含有する、二次電池である。
【００１６】
出願人は、驚くべきことに、フッ化ビニリデン（ＶＤＦ）ポリマーの適切な選択を行うことによって、性能と安全性の要求を満たす二次電池の製造を可能とする良好なイオン伝導率の値を有しながらも優れた熱安定性を示すことに成功するセパレータを有利には得られることを見出した。
【００１７】
本発明の二次電池は、通常以下の構成要素、すなわち
−  少なくとも１種の金属を含有する負極、
−  電荷輸送媒体と少なくとも１種の金属塩とを含有する電荷輸送電解質、及び
−  正極、
を更に含有する。
【発明を実施するための形態】
【００１８】
本発明にかかるセパレータは、通常二次電池の正極と負極との間に位置している。
【００１９】
本発明の目的上、用語「セパレータ」は、これと接触する化学種の透過を穏やかに行う、独立した一般的に薄い界面のことをいう。この界面は均質、すなわち、完全に均一な構造であってもよく（高密度セパレータ）、あるいは、例えば有限次元の空隙、細孔、又は穴を有する、化学的又は物理的に不均一なもの（多孔質セパレータ）であってもよい。用語「空隙」、「細孔」、及び「穴」は、本発明との関係においては同義語として扱われる。
【００２０】
多孔質セパレータは一般的に、空隙率（ε）及び平均細孔径（ｄ）によって特徴付けられ、前記空隙率は多孔質なセパレータの体積の部分の度合いである。
【００２１】
本発明の第１の実施形態によれば、二次電池は少なくとも１つの多孔質セパレータを含有し、前記セパレータは上で定義した少なくとも１種のフッ化ポリマー［ポリマー（Ｆ）］を含有する。
【００２２】
この第１の実施形態にかかる多孔質セパレータは、有利には少なくとも５％、好ましくは少なくとも１０％、より好ましくは少なくとも２０％、そして有利には最大で９０％、好ましくは最大で８０％の空隙率（ε）を有する。
【００２３】
本発明のこの第１の実施形態にかかる多孔質セパレータは、有利には少なくとも０．０１μｍ、好ましくは少なくとも０．０５μｍ、より好ましくは少なくとも０．１μｍ、そして有利には最大で３０μｍ、好ましくは最大で１０μｍの平均細孔径（ｄ）を有する。
【００２４】
本発明のこの第１の実施形態にかかる多孔質セパレータは、好ましくは微孔性平膜又は不織布である。
【００２５】
微孔性平膜は、通常約２５μｍ以下である厚さと、通常４０〜７０％の範囲である空隙率と、通常０．０１〜１μｍの範囲である平均細孔径とを有する。
【００２６】
不織布は、一般的には繊維がランダムに敷かれることで無数の空隙が形成されているフェルトあるいはマットであり、前記フェルトあるいはマットは、通常約８０〜３００μｍの範囲である厚さと、通常６０〜８０％の範囲である空隙率と、通常１０〜５０μｍの範囲である平均細孔径とを有する。
【００２７】
微孔性膜は、一般的には乾式法又は湿式法のいずれかによって作られる。どちらの方法も、薄膜を製造するための押出工程を含み、細孔を形成するための１つ以上の配向工程が行われる。これらの方法は溶融ポリマー又は可溶性ポリマーに対してのみ適用可能である。
【００２８】
乾式法は、一般的に（１）溶融ポリマーを押出ししてフィルムを形成する工程と、（２）フィルムをアニールする工程と、（３）フィルムを延伸して細孔を形成する工程とからなり、湿式法は、（１）抽出可能な添加剤と混合して高温ポリマー溶液を得る工程と、（２）高温溶液を押出ししてゲル状フィルムを得る工程と、（３）フィルムから可溶性添加剤を抽出して多孔質構造を形成する工程とからなる。乾式法によって得られた膜は一般的に特徴的なスリット孔状の微細構造を有し、一方、湿式法によって得られた膜は互いに繋がった球状あるいは楕円形の細孔を有する。安全性を高めるために、異なる融点を有する膜の２つ以上の層を積層して熱シャットダウンセパレータを製造することもできる。
【００２９】
不織布は乾式法、湿式法、スパンボンド法、又はメルトブロー法によって作ることができる。これらすべての方法は、（１）繊維ウェブを製造する工程と、（２）ウェブを接着する工程と、（３）後処理工程とからなり、ほとんどの場合、ウェブの製造と接着は１つの工程中で行われる。電池用セパレータ製造には、上述の方法の中でも湿式法が広く用いられてきた。
【００３０】
本発明の第２の実施形態によれば、二次電池は少なくとも１つの高密度セパレータを含有し、前記セパレータは上で定義した少なくとも１種のフッ化ポリマー［ポリマー（Ｆ）］を含有する。
【００３１】
本発明のこの第２の実施形態にかかる高密度セパレータは、好ましくは上で定義した少なくとも１種のフッ化ポリマー［ポリマー（Ｆ）］が上で定義した電荷輸送媒体で膨潤している、ポリマー電解質である。
【００３２】
セパレータを高密度セパレータとする場合、これは通常フィルムをキャスティング及び／又は溶融成形することによって製造される。
【００３３】
キャスティングには一般的に溶液キャスト法が含まれる。溶液キャスト法では、適切な液体媒体中の適切なポリマー溶液の均一なフィルムを適切な支持体上に広げるために、通常キャスティングナイフ又はドローダウンバーが用いられる。キャスティングが行われた後、通常は液体を蒸発させることで均一な高密度セパレータが得られる。
【００３４】
フィルム押出、好ましくはフラットキャストフィルム押出によって高密度セパレータを作るためには一般的に溶融成形が用いられる。
【００３５】
本発明の二次電池の負極の選択は、その二次電池の特性に依存する。
【００３６】
本発明の二次電池は好ましくはアルカリ二次電池又はアルカリ土類二次電池である。
【００３７】
アルカリ二次電池又はアルカリ土類二次電池の代表的な負極としては、特には、
−  リチウム、ナトリウム、マグネシウム、又はカルシウムを含むアルカリ金属又はアルカリ土類金属、
−  少なくとも１種のアルカリ金属又はアルカリ土類金属を受け入れる、通常は粉末、フレーク、繊維、又は球体（例えばメソカーボンマイクロビーズ）の形態で存在する、アルカリ金属又はアルカリ土類金属を挿入できる黒鉛質炭素、
−  シリコン系合金及びゲルマニウム系合金を含む、アルカリ金属又はアルカリ土類金属の合金組成物、
−  有利にはアルカリ金属又はアルカリ土類金属を誘起歪なく挿入するのに好適な、アルカリ金属又はアルカリ土類金属のチタン酸塩、
が挙げられる。
【００３８】
本発明の二次電池は、より好ましくはリチウムイオン二次電池である。
【００３９】
リチウムイオン二次電池の代表的な負極としては、特には、
−  リチウムを受け入れる、通常は粉末、フレーク、繊維、又は球体（例えばメソカーボンマイクロビーズ）の形態で存在する、リチウムを挿入できる黒鉛質炭素、
−  金属リチウム
−  特には米国特許第６２０３９４４号明細書（３Ｍ  ＩＮＮＯＶＡＴＩＶＥ  ＰＲＯＰＥＲＴＩＥＳ  ＣＯ．２００１年３月２０日）及び／又は国際公開第００／０３４４４号パンフレット（ＭＩＮＮＥＳＯＴＡ  ＭＩＮＩＮＧ  ＡＮＤ  ＭＡＮＵＦＡＣＴＵＲＩＮＧ２０００年１月２０日）に記載されているものを含む、リチウム合金組成物、
−  可動イオン、すなわちＬｉ＋、の取り込みに際して低レベルの物理的膨張しか生じない「無歪」挿入物質と一般的に見なされている、一般的には式Ｌｉ４Ｔｉ５Ｏ１２で表されるチタン酸リチウム、
−  一般的に高いＬｉ／Ｓｉ比率のリチウムシリサイドとして知られるリチウム−シリコン合金、特には式Ｌｉ４．４Ｓｉのリチウムシリサイド、
−  式Ｌｉ４．４Ｇｅの結晶相を含む、リチウム−ゲルマニウム合金、
が挙げられる。
【００４０】
負極は当業者に良く知られているような添加剤を含有していてもよい。そのようなものとしては、特にはカーボンブラック、グラフェン、又はカーボンナノチューブを挙げることができる。
【００４１】
負極あるいは陰極は、当業者に認識されているように、箔、板、棒、ペーストを含む、いずれの都合のよい形態であってもよいし、導電性集電体若しくは他の適切な支持体上に負極材料の膜を形成することによって作られる複合材料であってもよい。
【００４２】
電荷輸送媒体と金属塩とを含有する電荷輸送電解質は、有利には正極と負極との間の電荷輸送経路を与え、通常は最初に少なくとも電荷輸送媒体と金属塩とを含有する。
【００４３】
電解質は当業者によく知られている他の添加剤を含んでいてもよい。電解質は、当業者に認識されているように、液体及びゲルを含むいずれの都合のよい形態でもあってもよい。
【００４４】
電解質には様々な電荷輸送媒体を用いることができる。典型的な媒体は、十分な量の金属塩と任意選択的な他の成分又は添加剤とを溶解し、正極と負極との間で適切な量の電荷を輸送することができる、液体又はゲル（例えばポリ（オキシエチレン）などの溶媒和ポリマー）である。
【００４５】
典型的な電荷輸送媒体は、例えば約−３０〜７０℃の広い温度範囲で凍ったり沸騰したりせずに使用することができ、電池の電極が稼働する範囲である電位窓で安定である。
【００４６】
代表的な電荷輸送媒体としては、炭酸エチレン、炭酸プロピレン、炭酸ジメチル、炭酸ジエチル、炭酸エチル−メチル、炭酸ブチレン、炭酸ビニレン、炭酸フルオロエチレン、炭酸フルオロプロピレン、ガンマ−ブチロラクトン、ジフルオロ酢酸メチル、ジフルオロ酢酸エチル、ジメトキシエタン、ジグリム（ビス（２−メトキシエチル）エーテル）、非プロトン性イオン液体、ポリ（オキシエチレン）類、及びこれらの組み合わせが挙げられる。
【００４７】
電解質には様々な金属塩を用いることができる。本発明の金属イオン電池には、選択した電荷輸送媒体に安定かつ可溶である金属塩が通常選択される。
【００４８】
本発明の金属イオン電池に好適な金属塩は、特にはＭ（ＰＦ６）ｎ、Ｍ（ＢＦ４）ｎ、Ｍ（ＣｌＯ４）ｎ、Ｍ（ビス（オキサラト）ボレート）ｎ（“Ｍ（ＢＯＢ）ｎ”）、Ｍ［Ｎ（ＣＦ３ＳＯ２）２］ｎ、Ｍ［Ｎ（Ｃ２Ｆ５ＳＯ２）２］ｎ、Ｍ［Ｎ（ＣＦ３ＳＯ２）（ＲＦＳＯ２）］ｎであってＲＦがＣ２Ｆ５、Ｃ４Ｆ９、ＣＦ３ＯＣＦ２ＣＦ２、Ｍ（ＡｓＦ６）ｎ、Ｍ［Ｃ（ＣＦ３ＳＯ２）３］ｎ、であり、Ｍは金属、好ましくは遷移金属、アルカリ金属、又はアルカリ土類金属であり、より好ましくはＭ＝Ｌｉ、Ｎａ、Ｋ、Ｃｓであり、ｎは前記金属の価数であり、通常ｎ＝１又は２である。
【００４９】
リチウムイオン電池に好ましいリチウム塩の中では、ＬｉＰＦ６、ＬｉＢＦ４、ＬｉＣｌＯ４、リチウムビス（オキサラト）ボレート（“ＬｉＢＯＢ”）、ＬｉＮ（ＣＦ３ＳＯ２）２、ＬｉＮ（Ｃ２Ｆ５ＳＯ２）２、Ｍ［Ｎ（ＣＦ３ＳＯ２）（ＲＦＳＯ２）］ｎであってＲＦがＣ２Ｆ５、Ｃ４Ｆ９、ＣＦ３ＯＣＦ２ＣＦ２、ＬｉＡｓＦ６、ＬｉＣ（ＣＦ３ＳＯ２）３であるもの、及びこれらの組み合わせが挙げることができる。
【００５０】
電解質は簡便には少なくとも１種のレドックスケミカルシャトルを含有し得る。また一方で、電解質は溶解したレドックス化学シャトルなしで配合されてもよい。「レドックスケミカルシャトル」という表現は、リチウムイオン電池の充電中に、充電電位が所望の値に達すると正極で酸化されることができ、負極へ移動することができ、負極で還元されることで酸化されていない（あるいは少ししか酸化されていない）シャトル種を再び形成することができ、そして正極へ戻ることができる、電気化学的に可逆の化合物のことをいう。
【００５１】
本発明の二次電池の正極は、無機金属酸化物又は有機ポリマーを含有していてもよい。
【００５２】
本発明の二次電池の正極の製造に好適な有機ポリマーの代表的な例としては、特に、国際公開第８３／０２３６８号パンフレット（ＣＨＥＶＯＲＯＮ  ＲＥＳＥＡＲＣＨ  ＣＯＭＰＡＮＹ１９８３年７月７日）に記載されているような、チアントレン、フェノキサチイン、フェノキサジン、Ｎ−アルキルフェノチアジン、ジヒドロフェナジン、ジアルキルジヒドロフェナジン、ジベンゾジオキシン、これらの置換誘導体及びこれらの混合物、のジラジカルで製造された、縮合６，６，６−員環系ポリマーが挙げられる。
【００５３】
本発明の二次電池のセパレータのフッ化ポリマー［ポリマー（Ｆ）］は、通常０．５〜１０ｍｏｌ％、好ましくは１〜５ｍｏｌ％、より好ましくは１．５〜３．５ｍｏｌ％の、ヘキサフルオロプロピレン（ＨＦＰ）由来の繰り返し単位を含有する。
【００５４】
本発明の二次電池のセパレータのフッ化ポリマー［ポリマー（Ｆ）］は、上述したような式（Ｉ）で表される少なくとも１種の（メタ）アクリルモノマー（ＭＡ)由来の繰り返し単位を通常０．１〜５ｍｏｌ％含有する。
【００５５】
ポリマー（Ｆ）は、上述したような式（Ｉ）で表される少なくとも１種の（メタ）アクリルモノマー（ＭＡ)由来の繰り返し単位を好ましくは少なくとも０．３ｍｏｌ％、より好ましくは少なくとも０．５ｍｏｌ％含有する。
【００５６】
ポリマー（Ｆ）は、上述したような式（Ｉ）で表される少なくとも１種の（メタ）アクリルモノマー（ＭＡ)由来の繰り返し単位を好ましくは最大で３ｍｏｌ％、より好ましくは最大で１．５ｍｏｌ％含有する。
【００５７】
ポリマー（Ｆ）の（メタ）アクリルモノマー（ＭＡ)は、好ましくは下記式（ＩＩ)
2014520377.tif 000004
（式中、
−  Ｒ’１、Ｒ’２、及びＲ’３は水素原子であり、
−  Ｒ’ＯＨは少なくとも１つのヒドロキシル基を有するＣ１〜Ｃ５の炭化水素基である）
を満たす。
【００５８】
（メタ）アクリルモノマー（ＭＡ)の非限定例としては、特に、ヒドロキシエチル（メタ）アクリレート、ヒドロキシプロプル（メタ）アクリレート、ヒドロキシエチルヘキシル（メタ）アクリレートが挙げられる。
【００５９】
モノマー（ＭＡ)は、より好ましくは、
−  下記式のヒドロキシエチルアクリレート（ＨＥＡ）、
2014520377.tif 000005
−  下記式のうちのいずれかの２−ヒドロキシプロピルアクリレート（ＨＰＡ）、
2014520377.tif 000006
−  及びこれらの混合物、
から選択される。
【００６０】
モノマー（ＭＡ)は、更に好ましくはヒドロキシエチルアクリレート（ＨＥＡ）である。
【００６１】
本発明の二次電池のセパレータのポリマー（Ｆ）は、少なくとも１種の他のコモノマー［コモノマー（Ｃ）］由来の繰り返し単位も更に含有していてもよい。
【００６２】
［コモノマー（Ｃ）］は、水素化コモノマー［コモノマー（Ｈ）］又はフッ化コモノマー［コモノマー（Ｆ）］のいずれかとし得る。
【００６３】
「水素化コモノマー［コモノマー（Ｈ）］」という語は、本明細書においてはフッ素原子を含有しないエチレン性不飽和コモノマーを意味する。
【００６４】
好適な水素化コモノマー（Ｈ）の非限定例としては、特には、エチレン、プロピレン、酢酸ビニルなどのビニルモノマーが挙げられる。
【００６５】
「フッ化コモノマー［コモノマー（Ｆ）］」という語は、本明細書においては少なくとも１つのフッ素原子を含有するエチレン性不飽和コモノマーを意味する。
【００６６】
好適なフッ化コモノマー（Ｆ）の非限定例としては、特には、テトラフルオロエチレン（ＴＦＥ）、トリフルオロエチレン（ＴｒＦＥ）、クロロトリフルオロエチレン（ＣＴＦＥ）、及びフッ化ビニルが挙げられる。
【００６７】
コモノマー（Ｃ）が存在する場合、本発明の二次電池のセパレータのポリマー（Ｆ）は、通常１〜１０ｍｏｌ％、好ましくは２〜５ｍｏｌ％の、前記コモノマー（Ｃ）由来の繰り返し単位を含有する。
【００６８】
本発明の二次電池のポリマー（Ｆ）は、好ましくは
−  １．５〜３．５ｍｏｌ％のヘキサフルオロプロピレン（ＨＦＰ）由来の繰り返し単位と、
−  ０．５〜１．５ｍｏｌ％の、上述した式（Ｉ）で表される少なくとも１種の（メタ）アクリルモノマー（ＭＡ）由来の繰り返し単位と、
を含有し、フッ化ビニリデン（ＶＤＦ）由来の繰り返し単位が、繰り返し単位合計１００ｍｏｌ％の補完成分である、フッ化ポリマー［ポリマー（Ｆ１）］である。
【００６９】
本発明の二次電池のポリマー（Ｆ）は、より好ましくは
−  １．５〜３．５ｍｏｌ％のヘキサフルオロプロピレン（ＨＦＰ）由来の繰り返し単位と、
−  ０．５〜１．５ｍｏｌ％の、ヒドロキシエチルアクリレート（ＨＥＡ）由来の繰り返し単位と、
を含有し、フッ化ビニリデン（ＶＤＦ）由来の繰り返し単位が、繰り返し単位合計１００ｍｏｌ％の補完成分である、フッ化ポリマー［ポリマー（Ｆ２）］である。
【００７０】
本発明の二次電池のポリマー（Ｆ）は、より好ましくは
−  １．５〜３．５ｍｏｌ％のヘキサフルオロプロピレン（ＨＦＰ）由来の繰り返し単位と、
−  ０．５〜１．５ｍｏｌ％の、ヒドロキシエチルアクリレート（ＨＥＡ）由来の繰り返し単位と、
からなり、フッ化ビニリデン（ＶＤＦ）由来の繰り返し単位が、繰り返し単位合計１００ｍｏｌ％の補完成分である、フッ化ポリマー［ポリマー（Ｆ３）］である。
【００７１】
本発明の二次電池のセパレータのポリマー（Ｆ）は、水性懸濁重合法又は水性乳化重合法によって製造することができる。本発明の二次電池のセパレータのポリマー（Ｆ）は、好ましくは国際公開第２００８／１２９０４１号パンフレット（ＳＯＬＶＡＹ  ＳＯＬＥＸＩＸ  Ｓ．Ｐ．Ａ．２００８年１０月３０日）に記載されているような水性懸濁重合法によって製造される。
【００７２】
参照によって本明細書に包含されている特許、特許出願、及び刊行物の開示が、用語が不明確になるほどに本出願の記載と相反するときは、本明細書が優先される。
【００７３】
本発明を以下の実施例を参照しつつより詳細に説明するが、実施例の目的は例示にすぎず、本発明の範囲を限定するものではない。
【実施例】
【００７４】
実施例１
ＶＤＦ／ＨＦＰ／ＨＥＡポリマーの合成
８８０ｒｐｍの速度で稼働する撹拌翼を備えた４ｌｔ．の反応器に、２４５５ｇの脱塩水と０．６３ｇのＭＥＴＨＯＣＥＬ（登録商標）Ｋ１００  ＧＲ懸濁化剤とを連続して入れた。
反応器を通気して窒素で１ｂａｒに加圧し、その後ｔ−アミルパーピバレート開始剤の７５体積％イソドデカン溶液８．５５ｇを反応器に入れ、次いで１０７ｇのＨＦＰモノマーと９４７ｇのＶＤＦモノマーとを入れた。その後反応器を徐々に５２℃まで加熱して最終圧力を１１０ｂａｒにした。温度は試験全体を通して５５℃で一定に維持した。圧力は、１９．９６ｇ／ｌのＨＥＡモノマー水溶液を総量７０９ｍｌまで供給することによって試験全体を通して１１０ｂａｒで一定に維持した。５１０分後、大気圧になるまで懸濁液の脱気をすることで重合を停止した。その後、得られたポリマーを回収し、脱塩水で洗浄し、５０℃でオーブン乾燥した（８１４ｇ）。
ＮＭＲによる測定から、得られたポリマーは、２．３ｍｏｌ％のＨＦＰと、１．０ｍｏｌ％のＨＥＡとを含有していた。
【００７５】
比較例１
ＶＤＦ／ＨＦＰ／アクリル酸（ＡＡ)ポリマーの合成
８８０ｒｐｍの速度で稼働する撹拌翼を備えた４ｌｔ．の反応器に、２４６０ｇの脱塩水と０．６３ｇのＭＥＴＨＯＣＥＬ（登録商標）Ｋ１００  ＧＲ懸濁化剤とを連続して入れた。
反応器を通気して窒素で１ｂａｒに加圧し、その後ｔ−アミルパーピバレート開始剤の７５体積％イソドデカン溶液９．９８ｇと５．３５ｇの炭酸ジエチルとを反応器に入れ、次いで０．５ｇのアクリル酸（ＡＡ）モノマーと、１０７ｇのＨＦＰモノマーと、９４９ｇのＶＤＦモノマーとを入れた。その後反応器を徐々に５５℃まで加熱して最終圧力を１１０ｂａｒにした。温度は試験全体を通して５５℃で一定に維持した。圧力は、１７．４４ｇ／ｌのＡＡモノマー水溶液を総量７５０ｍｌまで供給することによって試験全体を通して１１０ｂａｒで一定に維持した。５１６分後、大気圧になるまで懸濁液の脱気をすることで重合を停止した。その後、得られたポリマーを回収し、脱塩水で洗浄し、５０℃でオーブン乾燥した（８５２ｇ）。
ＮＭＲによる測定から、得られたポリマーは、２．５ｍｏｌ％のＨＦＰと、１．０ｍｏｌ％のＡＡとを含有していた。
【００７６】
イオン伝導率の決定
ポリマーのフィルムを１ＭのＬｉＰＦ６の炭酸エチレン／炭酸プロピレン（重量比１：１）電解質溶液に浸漬し、乾燥グローブボックス中、室温で２４時間保管した。得られたポリマー電解質を２つのステンレス鋼製電極の間に挟み、容器に封入した。
ポリマー電解質の抵抗を測定し、以下の式を用いてイオン電導率（［σ］）を計算した。
2014520377.tif 000007
式中、ｄはフィルムの厚さであり、Ｒｂはバルク抵抗であり、Ｓはステンレス鋼電極の面積である。
【００７７】
試験規模での高密度セパレータ製造の基本手順
６個の温度ゾーンと４ｍｍ−２穴ダイとを備えた２軸スクリュー押出機であるＬＥＩＳＴＲＩＴＺ  ＬＳＭ  ３０／３４で押出しすることによってポリマー粉末を加工した。
設定温度は下の表１に詳述されている通りに設定した。
【００７８】
【表１】
2014520377.tif 000008
【００７９】
スクリュー速度は１５％の供給速度で１００ｒｐｍに設定した。押出ストランドは水浴で冷却し、乾燥し、調整（ｃａｌｉｂｒａｔｅ）し、ペレタイザーで切断した。
【００８０】
高密度セパレータは、このようにして得られたペレットをフラットキャストフィルム押出することによって製造した。
【００８１】
フラットキャストフィルム押出
高密度セパレータを製造するために、ペレットを２００℃に設定された５個の温度ゾーンと０．５ｍｍ×１００ｍｍのテープダイとを備えた単軸スクリューＢｒａｅｂｅｎｄｅｒ押出機（スクリュー速度＝２５ｒｐｍ）で加工した。ダイから出た溶融テープは６０℃の温度に保持されている２つの連続した冷却ロールに巻き取った。巻取り速度は約２０〜２５μｍの厚さのフィルムが得られるように調整した。
【００８２】
熱劣化試験
上で詳述したように得られた高密度セパレータを１５０℃のオーブン中に１５〜４２時間置いた。セパレータの熱安定性を確かめるために、ＵＶ／ＶＩＳ分光光度計を用いて熱劣化試験前と後の４５０ｎｍでの透過率の値を測定した。
【００８３】
４５０ｎｍでの透過率の値の観測から、本発明の実施例１に従って合成したＶＤＦ／ＨＦＰ／ＨＥＡポリマーから得られた高密度セパレータは１５０℃で１５〜４２時間熱劣化試験を行っても劣化を示さないことが見出された（下の表２参照）。
【００８４】
他方で、比較例１に従って合成したＶＤＦ／ＨＦＰ／ＡＡポリマーから得られた高密度セパレータは、１５〜４２時間後に大幅に減少した透過率の値によって示されるように、１５０℃での持続的熱劣化試験に耐えることができない（下の表２参照）。
【００８５】
以上から、本発明の実施例１従って合成したＶＤＦ／ＨＦＰ／ＨＥＡポリマーから得られた高密度セパレータは、比較例１に従って合成したＶＤＦ／ＨＦＰ／ＡＡポリマーから得られた高密度セパレータと比較して向上した熱安定性を示す。
【００８６】
【表２】
2014520377.tif 000009
【００８７】
更に、本発明の実施例１従って合成したＶＤＦ／ＨＦＰ／ＨＥＡポリマーから得られた高密度セパレータは、比較例１に従って合成したＶＤＦ／ＨＦＰ／ＡＡポリマーから得られた、得られた材料の黄変を伴って熱劣化した高密度セパレータと比較して、１５０℃で１５〜４２時間熱劣化試験した後の構造が有利には均一である。
【００８８】
加えて、本発明の実施例１従って合成したＶＤＦ／ＨＦＰ／ＨＥＡポリマーから得られた高密度セパレータと、比較例１に従って合成したＶＤＦ／ＨＦＰ／ＡＡポリマーから得られた高密度セパレータは、有利には、上述した測定から、共に約１０−５Ｓ／ｃｍの伝導率を有することが見出された。
【００８９】
工業規模での高密度セパレータ製造の基本手順
高密度セパレータは、実施例１及び比較例１に従って合成したポリマーのペレットから、リップ長４５０ｍｍ、リップ幅０．５５ｍｍのフィルムダイと、３つのカレンダーロールとを備えた直径４５ｍｍの単軸スクリュー押出機を用いた押出によっても製造された。
【００９０】
温度プロファイルは下の表３に詳述されているように設定した。
【００９１】
【表３】
2014520377.tif 000010
【００９２】
押出条件は下の表４に詳述されているように設定した。
【００９３】
【表４】
2014520377.tif 000011
【００９４】
本発明の実施例１に従って合成したＶＤＦ／ＨＦＰ／ＨＥＡポリマーのペレットを上で詳述した手順に従って押出することによって、厚さ約１５μｍの均質で大きな（４５０ｍｍ）高密度セパレータが有利には得られることが見出された。他方で、比較例１に従って合成したＶＤＦ／ＨＦＰ／ＡＡポリマーは、上述の手順では押出中に劣化してしまったため、この手順では高密度セパレータは得られなかった。
【００９５】
このように、性能と安全性の要求が満たされた二次電池を、ポリマー（Ｆ）のセパレータを用いて本発明に従って得ることに成功したことが示された。前記セパレータは、有利には良好なイオン伝導率の値を保持しつつも優れた熱安定性を有していた。
【００９６】
また、本発明に従ってポリマー（Ｆ）を加工することによって、最大４５０ｍｍの、あるいはそれを超える長さのセパレータを有利には得ることができ、従ってそれに対応する大型の二次電池を製造することができる。
【国際調査報告】
2014520377.tif 000015
2014520377.tif 000016